(57)【要約】【課題】ガラス結晶化法は、優れた特性を有する六方晶フェライト磁性粉を製造できる。しかし、決まった組成の六方晶フェライト磁性粉を繰り返し製造すると、特性のばらつきが多かった。【解決手段】レーザー回折法により測定したＤ９０粒径が１から２００μｍ以下である複数の原料粉をそれぞれ秤量する工程と、前記複数の原料粉を混合して磁性体原料を得る工程を有することを特徴とする六方晶フェライト磁性粉用の磁性体原料の製造方法。【選択図】なし【特許請求の範囲】
【請求項１】
レーザー回折法により測定したＤ９０粒径が１〜２００μｍである複数の原料粉を秤量する工程と、
前記複数の原料粉を混合して磁性体原料を得る工程を有することを特徴とする六方晶フェライト磁性粉用の磁性体原料の製造方法。
【請求項２】
前記複数の原料粉には、ホウ酸粉と酸化鉄粉が含まれており、
前記秤量する工程の前に、前記ホウ酸粉と酸化鉄粉のそれぞれのＤ９０粒径の比（ホウ酸粉のＤ９０粒径／酸化鉄粉のＤ９０粒径）が０．５〜５の範囲になるように粒度調整を行う工程を有することを特徴とする請求項１に記載された六方晶フェライト磁性粉用の磁性体原料の製造方法。
【請求項３】
請求項１乃至２の何れか１つの請求項に記載の磁性体原料を凝集させて成形し、
成形体を得る工程を有することを特徴とする、
六方晶フェライト磁性粉用の磁性体原料の成形体の製造方法。
【請求項４】
前記成形体を得る工程は、
前記磁性体原料に水を添加して前記磁性体原料を凝集させる工程であることを特徴とする請求項３に記載された六方晶フェライト磁性粉用の磁性体原料の成形体の製造方法。
【請求項５】
請求項３または４のいずれかの請求項に記載された前記成形体を乾燥後、溶融し溶融体を得る工程と、
前記溶融体をアトマイズ法により微粉状の前駆体とする工程と、
前記前駆体を熱処理する工程を有することを特徴とする六方晶フェライト磁性粉の製造方法。
【発明の詳細な説明】
【技術分野】
【０００１】
本発明は、高密度磁気記録媒体に適した六方晶フェライト磁性粉および六方晶フェライト磁性粉の原料の成形体を得るための製造方法並びに六方晶フェライト磁性粉の原料の成形体に関する。
【背景技術】
【０００２】
塗布型磁気記録媒体のさらなる高密度化のために、微細な磁性粉が求められている。従来使用されてきた金属磁性粉は、高い飽和磁化と大きな保磁力という優れた磁気特性を有する磁性粉である。しかし、微細になるのに伴い、その磁気特性を長期間にわたって保つこと（耐候性）と、優れた磁気特性の両立化を図ることが難しくなってきた。また、昨今の磁気ヘッド（特に再生ヘッド）の特性向上は、金属磁性粉ほど高い飽和磁化を有しない磁性粉であっても、十分に記録媒体用として利用できることを可能にした。
【０００３】
そうした技術傾向を背景として、従来は磁気特性の安定性には優れるが飽和磁化が低いため特定の用途でしか使用されてこなかったフェライト型磁性粉、特に六方晶フェライト磁性粉が、次世代の高密度磁気記録媒体用磁性粉として着目されるようになってきている。
【０００４】
また、高密度磁気記録に適した六方晶フェライト磁性粉を検討していく過程において、微細でかつ高磁気特性を有し、高密度磁気記録媒体に好適に利用できる六方晶フェライト磁性粉を得るには、ガラス結晶化法を用いることが好ましいことがわかってきた。
【０００５】
ここで、ガラス結晶化法を簡単に説明する。最初に磁性体原料であるフェライト成分とガラス形成成分（「非磁性成分」とも呼ぶ。）を高温溶融する。磁性体原料には、必要に応じて他の金属元素を添加する場合がある。これを溶融状態から急冷して固化し、非晶質体（ガラス体）である前駆体を得る。
【０００６】
前駆体には、熱処理を施し、その前駆体中で六方晶フェライト磁性粉を析出させる。ここでの六方晶フェライト磁性粉が高密度磁気記録媒体の材料となる。ガラス結晶化法を用いると、高温のガラス体中で六方晶フェライトを結晶成長させるので、結晶成長を制御しやすい。特にＣ軸方向に結晶成長させやすいことから、優れた磁気特性を有する六方晶フェライトを得ることができるという利点がある。
【０００７】
さらに、優れた磁気特性を有する六方晶フェライトを得るために、組成などを改善する方法が知られている。例えば、特許文献１には、六方晶フェライト生成原料と、前記六方晶フェライト生成原料に含まれる鉄（Ｆｅ）１原子に対して０．００４〜０．０４５原子の４価元素（Ｍ４）の少なくとも１種とを混合し、得られた原料混合物を溶融し、急冷して非晶質体として、次いで前記非晶質体を熱処理して六方晶フェライトを析出させる、六方晶フェライト磁性粉の製造方法が開示されている。
【０００８】
上記非晶質体の生産性を改善する方法としては、例えば特許文献２に示す方法がある。バッチ処理で生産性良く非晶質体を得ようとした場合、できるだけ原料を多く溶融して処理することが効率的である。そこで、最初の原料が溶融して容積が減った後に、耐熱容器（るつぼ）を炉から取り出し、そこへ原料を追加で添加し、１バッチあたりの溶融量を増やす方法が特許文献２に記載されている。
【０００９】
なお、バッチ処理とは、生産量をある一定量の区分けに分取し、それを１バッチ（１ロットとも言われる）とする生産単位にし、行われる処理である。この処理の利点は、原料の配合等がその１バッチ内で調整できるため、所望の組成の物を得やすいことである。
【００１０】
しかし、調合した組成比が所望のものとずれてしまうと、その１バッチの生産物は次の工程にて使用できないため廃棄、または、再処理をすることになる。
【００１１】
バッチ処理において、原料を溶解する際に高周波溶融炉を用いた場合は、コイルに流す電流量を調節することによって炉の温度をすばやく調節することが可能であるため、炉を冷やして追加添加することも容易であり、六方晶フェライトを作製する際に用いられている報告がある（特許文献１）。
【００１２】
このように、優れた磁気特性を有する六方晶フェライトを得るために、新たな組成を見出すこと、生産性の改善については、バッチ処理にて処理量の増量と、より効率的な加熱方式を採用することが知られていた。
【先行技術文献】
【特許文献】
【００１３】
【特許文献１】特開２００６−５２９９号公報
【特許文献２】特開２０１２−２５５９８号公報
【発明の概要】
【発明が解決しようとする課題】
【００１４】
高密度磁気記録媒体の市場では、高特性の磁性粉と一定量の安定供給の要請は当然として強く、そのためには、特性の安定した六方晶フェライト磁性粉の供給が急務である。磁気特性を向上するために新たな組成を見出しても、安定的に供給できる製品化までには様々な試験が必要であり、長大な時間、コストが必要である。
【００１５】
一方で、六方晶フェライト磁性粉は既存の組成であっても高特性な磁性粉である。しかし、生産される磁性粉の磁気特性は、ほぼ同一の組成であっても磁気特性に変動があり、変動が抑制されたより安定した品質（磁気特性）の磁性粉の供給が必要であった。
【００１６】
つまり、高特性の安定した六方晶フェライト磁性粉において、既存の組成であっても、安定した品質（磁気特性）の磁性粉と、それを供給可能とする生産方法の開発が望まれていた。
【課題を解決するための手段】
【００１７】
本発明は上記課題に鑑みて想到された発明である。六方晶フェライト磁性粉の生産では、組成が予め設定されてあり、その組成を目標に各種元素の原料が配合されている。これら各種元素としては、鉄、バリウム、ホウ素が主であり、それらの組成をモル比で表した組成比が予め設定されている。
【００１８】
工業的な組成であれば、ほぼ組成比どおりに磁性粉は製造できている。しかし、磁性粉の組成と設定値との比較差である組成ズレが、極めて小さい範囲で生じることがある。この極めて小さい組成ズレであっても、磁気特性全体のばらつきの原因となり、結果、安定した特性の六方晶フェライト磁性粉を提供することへの阻害要因になることを発明者らは見出した。
【００１９】
さらに、発明者らは、六方晶フェライト磁性粉の磁気特性は、磁性粉として利用される際にはほとんど残っていないガラス原料（ホウ素）の組成比ズレを小さくすることが重要であることを突き止めた。そして、原料を予め球状に成形し（成形工程）、溶融炉に投入することで、ホウ素の組成比ズレを少なくできることを見出した。
【００２０】
しかし、さらに磁気特性を安定にしようとした際には、その成形工程をもってしても条件によってはホウ素量がずれてしまう課題が生じることがわかってきた。その原因を鋭意検討した結果、使用する原料の粒度がある一定の大きさの範囲に収まっていることが重要であるという結論に達し、本発明に至った。
【００２１】
本発明に係る六方晶フェライト磁性粉用の磁性体原料の製造方法は、
レーザー回折法により測定したＤ９０粒径が１〜２００μｍである複数の原料粉を秤量する工程と、
前記複数の原料粉を混合して磁性体原料を得る工程を有することを特徴とする。
【００２２】
また、上記磁性体原料の製造方法においては、
前記複数の原料粉には、ホウ酸粉と酸化鉄粉が含まれており、
前記秤量する工程の前に、前記ホウ酸粉と酸化鉄粉のそれぞれのＤ９０粒径の比（ホウ酸粉のＤ９０粒径／酸化鉄粉のＤ９０粒径）が０．５〜５の範囲になるように粒度調整を行う工程を有することを特徴とする。
【００２３】
また、本発明に係る磁性体原料の成形体の製造方法は、
上記に記載した磁性体原料を凝集させて成形し、
成形体を得る工程を有することを特徴とする。
【００２４】
また、上記の成形体の製造方法においては、
前記成形体を得る工程は、前記磁性体原料に水を添加して前記磁性体原料を凝集させる工程であることを特徴とする。
【００２５】
また、本発明に係る六方晶フェライト磁性粉の製造方法は、
前記成形体を乾燥後、溶融し溶融体を得る工程と、
前記溶融体をアトマイズ法により微粉状の前駆体とする工程と、
前記前駆体を熱処理する工程を有することを特徴とする。
【発明の効果】
【００２６】
本発明に係る六方晶フェライト磁性粉用の磁性体原料の製造方法は、酸化鉄粉原料に対するホウ酸粉原料の大きさを規定することで、それぞれの材料の大きさが一定の範囲内に収まるようにしたので、混合の際にそれぞれの原料粉が混合粉中で偏在することがない。
【００２７】
そのため、高特性の六方晶フェライト磁性粉において、既存の組成であっても、特性のばらつきを抑えた安定した品質（磁気特性）の磁性粉が得られ、それを市場へ供給可能となる。
【発明を実施するための形態】
【００２８】
以下本発明の六方晶フェライト磁性粉の製造方法について説明を行うが、以下に示す実施の形態は本発明の一実施形態を説明するのであり、以下の実施形態に限定されるものではない。本発明の趣旨を逸脱しない限りにおいて、以下の実施形態は変更することができる。
【００２９】
また、本発明において凝集とは、粒子同士の表面が接合し、２個以上の粒子の集合体となっている状態、または、粒子同士の表面が接触することなく、単に接近して２個以上の粒子の集合体となっている状態のことをいう。
【００３０】
以下の実施形態では、それぞれの実施例において、使用する計測手段は以下の通りである。
【００３１】
粒径の測定は、乾式法によるレーザー回折法で行った。レーザー回折法とは、具体的にはレーザー回折式粒度分布測定装置（へロス−ロドス）を用いた。レンズは２００ｍｍを用いて、分散圧は０．５ＭＰａにて測定した。この方法にて体積粒子径を測定し、体積基準累積粒度分布において、５０％での値を平均粒径（Ｄ５０粒径）とし、９０％での値をＤ９０粒径とした。
【００３２】
ただし、この２００ｍｍのレンズでは、３５０μｍ以上の大きさは測定することができないため、粉砕処理前のホウ酸についてはＦＥ−ＳＥＭ（日立製作所製Ｓ−４７００形）を使用して倍率３０倍で撮影し、１００個以上の粒子の最も長い大きさを用いて球形近似の体積粒子径を測定し、体積基準累積粒度分布において、５０％での値を平均粒径（Ｄ５０粒径）とし、９０％での値をＤ９０粒径とした。
【００３３】
なお、各原料粉の粒径については、１０％程度の誤差があっても良く、厳密な数値管理は必要ない。粒径比を調整することから、一定の細かい目開きの篩いによって篩い分けをした各原料粉を用いても良い。例えば−２００メッシュ（７５μｍ）などがある。原料粉の種類に応じて目開きの大きさ（番手）を変更しても良い。
【００３４】
非晶質体（ガラス体）中の元素組成は、アジレントテクノロジー製のＩＣＰ（Ｉｎｄｕｃｔｉｖｅｌｙ  Ｃｏｕｐｌｅｄ  Ｐｌａｓｍａ：誘導結合プラズマ、製品名：７２０―ＥＳ）を用いたＩＣＰ発光分析法で計測した。
【００３５】
ＢＥＴ比表面積は、ユアサアイオニクス株式会社製の４ソーブＵＳを用いて、ＢＥＴ法により求めた。
【００３６】
本発明に係る六方晶フェライト磁性粉の製造方法および六方晶フェライト磁性粉用の磁性体原料の成形体の製造方法をバリウムフェライトの場合で説明する。
【００３７】
まず、原料粉の粒度を測定し、それぞれＤ９０粒径が１〜２００μｍの範囲に入っているか否かを確認する。粒度がこの範囲内にない場合は、粉砕処理を行う。特に、ホウ酸は粒度が粗い場合が多いので、上記の範囲に入るように、粉砕処理を行うのが望ましい。
【００３８】
次に、磁性体原料となる原料粉を秤量する。原料粉には、磁性粉となるフェライト原料と非晶質体を形成するために必要なガラス原料と、磁性粉に添加される添加物質がある。なお、添加物質には、最終的な磁性粉には含まれないが、前駆体中でフェライト粒子の析出に影響を与えるために添加する物も含まれる。また、フェライト原料、ガラス原料、添加物質それぞれを原料粉と呼ぶこともある。
【００３９】
具体的には、フェライト原料としては、Ｆｅ２Ｏ３（酸化鉄、テツゲン製ＨＲＴ）、ＢａＣＯ３（炭酸バリウム、日本ソルベイ製／工業用）といったフェライトを構成する元素等が好適に用いられる。フェライト原料は、それぞれ粉状のフェライト原料が望ましい。
【００４０】
ガラス原料としてはホウ酸（Ｈ３ＢＯ３）（ＵＳ  Ｂｏｒａｘ製／通常品）、炭酸バリウムが好適に用いられる。ガラス原料は、後述する溶融工程で溶融したフェライトをガラス中で結晶成長させ析出させるためのものである。ガラス原料は、それぞれ粉状であるガラス原料が望ましい。
【００４１】
添加物質は、Ｂｉ２Ｏ３（酸化ビスマス、圓商産業製／工業用）、Ｎｂ２Ｏ５（酸化ニオブ、三井金属鉱業製／工業用）、ＣｏＯ（酸化コバルト、和光純薬製／試薬）、ＺｎＯ（酸化亜鉛、ハクスイテック製／工業用）、Ｎｄ２Ｏ３（酸化ネオジム、信越化学製／工業用）、などがあげられる。添加物質は、それぞれ粉状の添加物質が望ましい。これらの添加物質は、六方晶フェライト磁性粉用の磁性体原料のモル比で数％以下含有させられる。
【００４２】
各原料は、すでにＤ９０粒径が１〜２００μｍに加工されている。しかしさらに、それぞれ、Ｄ９０粒径が３〜１００μｍの範囲にあることが好適である。さらに好ましくは、Ｄ９０粒径が３〜８０μｍであるのがよい。
【００４３】
フェライト原料の酸化鉄粉は、Ｄ５０粒径が１〜１０μｍ、Ｄ９０粒径が３０〜１００μｍの範囲にあることが好適である。
【００４４】
炭酸バリウム粉は、Ｄ５０粒径が１〜１０μｍ、Ｄ９０粒径が、１〜５０μｍ程度である。
【００４５】
また、ホウ酸粉は、Ｄ５０粒径が５〜２０μｍ、Ｄ９０粒径が５００μｍ以下が好ましく、Ｄ９０粒径が２０〜５００μｍ程度が好ましい。さらに好ましくは、Ｄ９０粒径が２０〜８０μｍ程度が好ましい。ホウ酸粉の粒径は、他の原料粉の大きさにもよるが、５００μｍ以上では、他の原料との混合が均等に行いにくくなるからである。
【００４６】
ここで、ホウ酸粉のＤ９０粒径値と酸化鉄粉のＤ９０粒径値とのＤ９０粒径比を考える。ホウ酸粉のＤ９０粒径／酸化鉄粉のＤ９０粒径の比は、５以下が好ましい。さらには０．５〜５の範囲が好ましい。生産性の観点からは０．５〜３．５が安定的に生産可能である。
【００４７】
これらの粒度比（Ｄ９０粒径比）を定めるのは、ホウ酸粉と酸化鉄粉とが混合された時に、混合体の中のどの部分であっても、それぞれの原料の組成比が均等になるように分散されているようにするためである。特にＤ９０粒径比を上記のように設定することにより、後工程の溶融工程において生成する前駆体において、ガラス質（ホウ酸）がフェライト原料を包囲するような状態を実現できる。さらには、前駆体中にガラス質とフェライト原料が分散よく存在することができる。
【００４８】
一般的には、ホウ酸粉のＤ５０粒径が他の原料粉と比較して大きい場合が多い。他の原料粉はある程度の粒度別に応じて市販されているからである。したがって、ホウ酸粉は、乾式の粉砕機（ミルとも言う）により粒径（粒度）を調整するのが好ましい。
【００４９】
乾式の粉砕機としては、インパクトミル、イクシードミルが好ましく、ボールミル、ヘンシェルミキサーによっても可能である。湿式粉砕法では、ホウ酸が液に溶解されるため乾式粉砕法が好ましい。
【００５０】
ガラス原料は、後工程での結晶化工程にてフェライト粒子が析出した後は、不要となり除去される。しかし、ガラス原料中のホウ酸（特にホウ素）の比率は析出させるフェライトの磁気特性に大きく影響することが後述する実施例でわかった。ガラス原料においても粒度が重要な要因であり、各原料粉の粒度または粒度比を設定することにより、結果として磁気特性のばらつきの少ない優れた磁性材を得ることができる。
【００５１】
次に、本原料を用いて次工程以降を説明する。混合は、混合時に各原料間での化学反応を回避するため、雰囲気は大気、室温、乾燥状態にて行うのが望ましい。混合機は市販のブレンダー、ヘンシェルミキサー、各種ミキサーを用いれば良い。なお、次の成形工程において、原料粉を同時に混合する場合は、ここで混合の操作は、不用である。成形体において、それぞれの原料粉（元素）が所望の組成比状態になっていれば良いからである。
【００５２】
前駆体の組成比を安定させるためには、原料粉中の水分と炭酸バリウム中の炭酸を減少させることと、溶融炉に投入される原料粉の組成比を投入の間一定に保持することが重要であると考えられた。溶融炉に投入される原料粉の組成比を投入の間一定に保持するためには、よく混合された原料粉（これを「混合原料粉」と呼ぶ。）をペレット状などに成型し、その成形体を溶融炉に投入するようにするのがよい。
【００５３】
混合原料粉は、混合された状態のままでは、粉末状態であり一定の形状を保持できない。そこで、混合原料粉を凝集した凝集状態に成形体にする。成形体は、磁性体原料粉を小分けに分量したものとも言える。ここでの分量は、成形体の大きさと密度により自在に設定できる。すなわち、材料の成分や装置の仕様に合わせ、組成ズレが最も小さくなる最適な条件が設定可能である。
【００５４】
混合原料粉の凝集には、接合剤であるバインダー、若しくは水を添加し、所定の大きさの成形体にしてもよい。また、混合原料粉を圧粉し、圧力で固めて成形体としてもよい。液（水）を用いて混合原料粉を接合するように凝集成形することが望ましい。成形コストが安価で、大きさ、形状の設定が容易にできるからである。成形体にする装置としては、ペレタイザー、プレス成形機などがある。
【００５５】
具体的にはパンペレタイザーでの成形する造粒法が例示される。パンペレタイザーは、傾斜させて回転させた容器の中に混合原料粉を投入し、そこに液を噴霧して吹きかけることで混合原料粉を凝集し、球状の成形体に造粒することができる装置である。成形体を形成する際に加圧を行わない造粒方法である。
【００５６】
成形は混合原料粉をパンペレタイザーに入れ、液を噴霧などにより添加しながらパン上を転動させることによって行う。混合原料粉と液を適度な量で添加していくことで混合原料粉は粒状に成形され、造粒されていく。混合原料粉が、所望の直径になったところでパンペレタイザーからオーバーフローするように角度など条件を調節する。ここでの液は各原料粉同士の接合の機能を有している。
【００５７】
本発明では使用する液は水（Ｈ２Ｏ）でもよい。水を使って凝集を促して造粒して成形するためである。水を使用するのは、ホウ酸の一部を水に溶解させ、他の原料粉となじませる目的である。また前述の通り、水を使用すれば、ホウ酸水と炭酸バリウムが反応して、炭酸ガスを発生させる効果もある。
【００５８】
「つなぎ（接着剤）」として使用した水は、結晶水でないので、１００℃以上の乾燥で蒸発させることができる。また、パンペレタイザーは、プレス加工でないので、成形体は空隙が多く、中までよく乾燥させることができる。水は、常温（１０〜４０℃）でよく、純水が望ましく、さらに接合を促進する薬品を混合しても良い。また、成形時の温度は、各原料の融点以下で行い、融着しないようにする。融着すると成形体内で組成比の偏在が起きるからである。
【００５９】
造粒された成形体は、球状であり、外径がφ１ｍｍ以上、φ５０ｍｍ以下が好ましい。大きさは、次の溶融工程おける、装置や溶融量によって設定される。なお、φ１ｍｍ以下の大きさの場合では、各原料の粉末状態に近づき、造粒による効果が発現し難い。また成形体がφ５０ｍｍより大きくなると、混合原料粉の状態に近づくため、組成比のズレの抑制効果が減じられる。なお、球状でない場合は、成形体の外寸において、最大長さが１ｍｍ以上、５０ｍｍ以下であれば良い。
【００６０】
所定の大きさとした成形体は、２００℃以上の乾燥機で乾燥させる（乾燥工程）。乾燥させることにより、添加した水だけでなくホウ酸自身の分解脱水も促進させ、溶融時の蒸気発生を抑えることができる。乾燥後の成形体（「乾燥成形体」と呼ぶ。）に含まれる水分は、２質量％以下が望ましい。
【００６１】
乾燥成形体中の水分が２質量％以上では、次の溶融工程での溶融炉に投入した際に蒸気を発生させるおそれがある。溶融工程において、蒸気が発生すると溶融しきっていない粉状の原料粉を吹き飛ばすことになる。特に比重の軽いホウ酸粉はよく吹き飛ばされる。これは組成ズレの原因となる。なお、乾燥条件は水分が２質量％以下になれば特に限定されるものではないが、２００℃以上で１４時間以上が好ましい。
【００６２】
前記混合原料粉に水を添加しながら成形体に加工した後、２００℃以上の温度で乾燥する乾燥工程を経ることによって、乾燥成形体中の水（結晶水を含む）を溶融炉に投入する前に除去することができる。さらに、ガラス原料であるホウ酸粉が水に一部溶解し、そのホウ酸水と炭酸バリウムが中和反応を起こして乾燥工程中に炭酸ガスが発生する。そのため、溶融前に炭酸ガスも部分的に除去することができる。
【００６３】
溶融前に水分や炭酸ガスを除去しておくと、溶融炉に投入された際に、水蒸気や炭酸ガスによる気泡の発生が抑制され、原料粉中の元素（特にホウ素の）揮発が抑えられる。以上の結果、原料粉中の元素（特にホウ素）の含有量が安定し、同じ組成の六方晶フェライト磁性粉を製造しても所謂ロット違いによる組成および特性のずれを抑制することができる。
【００６４】
こうして得られた乾燥成形体は溶融炉で溶融される（溶融工程）。溶融炉は抵抗加熱方式や高周波誘導加熱方式など、どの方式でも使用できる。炉内には白金で構成されたるつぼがあり、１０００℃から１４００℃の温度に加熱、維持されている。この加熱された状態の炉に、造粒した乾燥成形体を投入する。添加は、一度に投入してもよいし、溶融状況に応じて、連続的に分割して投入しても良い。
【００６５】
投入は炉の上部に投入パイプを設置して、そこから投入することが望ましい。混合原料粉（磁性粉原料）は成形されているため、混合原料粉が舞う心配なく投入は容易に行われる。また高温の炉内に磁性粉原料が投入されるため、磁性粉原料は急激に温度が上がるが、乾燥成形体に加工しているため、蒸発や揮発、分解などによる発泡は極めて少なく溶融される。乾燥成形体は炉内に投入された後、一定時間保持されると溶融されて嵩が減るため、溶湯レベルに応じて再度乾燥成形体を追加添加する。
【００６６】
溶融体となった磁性粉原料は、急冷される。急冷の際に用いられる方法は特に限定されるものではないが、アトマイズ法を選択することが好ましい。通常アトマイズ法とは、水アトマイズ法、ガスアトマイズ法が選択されるが、例えば遠心力アトマイズ法といった手法も場合によっては選択できる。
【００６７】
アトマイズ法は、溶融した溶湯をアトマイズノズルにて、チッピングしながら空気中に噴霧し、数〜数十ミクロン程度（殆どが１〜５００μｍ程度）の粒径が１ｍｍ以下の微小な粒径の微粉になることで冷却される。このようにして冷却されて形成されて前駆体（非晶質体）を得る。
【００６８】
こうして得られた前駆体を熱処理することで、前駆体中にフェライトを析出させたフェライト含有前駆体を得る。この時の熱処理では、前駆体は静置させておいても良いし、場合によっては転動させながら熱処理をしてもよい。
【００６９】
熱処理の温度は、前駆体中にてフェライトが形成できる程度であれば良く、具体的には、４５０℃以上７５０℃以下、好ましくは５００℃以上７５０℃以下、一層好ましくは５５０℃以上７００℃以下である。熱処理は単一の温度で行う、いわゆる一段での加熱でも良いし、異なる処理温度で数段に分けて行う、いわゆる多段処理であっても良い。熱処理の時間は３０分以上、好ましくは１時間以上行うのがよい。
【００７０】
次に得られたフェライト含有前駆体から、ガラス成分を除去しフェライト粒子を得る。この時には１０質量％程度に希釈された希酢酸を用いるのが良く、処理温度は５０℃以上で行うのがよい。酢酸は場合によって煮沸させてもよいし、また均一除去のため攪拌しても良い。この時の処理液のｐＨは４．０以下の酸性とすることが好ましい。
【００７１】
その後、ガラス成分が溶解し、フェライト粒子が分散した状態のスラリーから固液分離装置を用いてフェライト粒子を回収する。
【００７２】
固液分離により得られたフェライト粒子から、洗浄により表面に付着した酢酸などを除去する。純水を用いて洗浄し、あるいは純水を煮沸させて付着成分を除去しても良い。また場合により、アンモニア水や水酸化ナトリウム水溶液、水酸化カリウム水溶液などにより洗浄の際に付着した酢酸を中和させつつ洗浄するのも好ましい。
【００７３】
水酸化ナトリウム水溶液ならば、０．０１〜１．５ｍｏｌ／Ｌ、好ましくは０．０５〜１．２ｍｏｌ／Ｌ、一層好ましくは０．１〜１．０ｍｏｌ／Ｌとするのがよい。濃度が希薄であれば、洗浄の効果がなく、濃厚であれば洗浄の効果が飽和するとともに、不純物の混入の危険性が高くなるので好ましくない。
【００７４】
その後は、洗浄液を純水として、ろ液の導電率が１ｍＳ／ｍ以下、好ましくは０．８ｍＳ／ｍ以下になるまで十分に洗浄を施す。
【００７５】
得られた洗浄処理後のフェライト粒子は、大気中１００℃以上の条件下での水分除去処理を付すことで、乾燥粉として得ることができる。この後、バインダーに対する分散性を改善するために、８０％ＲＨ程度の湿潤環境下で、乾燥磁性粉表面に水分を０．５〜５．０質量％程度付着させてもよい。
【００７６】
以上の工程により、組成比ズレの少ない高特性の六方晶フェライト磁性粉を得ることができる。
【００７７】
また、磁気特性の変動も極めて小さいものとすることができた。このことにより、高特性の磁性材料を品質良く、安定して供給可能となった。
【００７８】
なお、本発明により製造された六方晶フェライト磁性粉は、各種記録媒体等の工業用製品に広く利用可能である。
【実施例】
【００７９】
以下に本発明の製造方法を用いた実施例について説明を行う。
【００８０】
＜実施例１＞
六方晶フェライト磁性粉用の磁性体原料は、酸化鉄粉（テツゲン製ＨＲＴ）３５．５ｋｇ、炭酸バリウム粉（日本ソルベイ製／工業用）５９．７ｋｇ、ホウ酸粉（ＵＳ  Ｂｏｒａｘ製／粉砕品）３２．５ｋｇ、添加元素として、酸化ビスマス粉（圓商産業製／工業用）、酸化ニオブ粉（三井金属鉱業製／工業用）、酸化コバルト粉（和光純薬製／試薬）、酸化亜鉛粉（ハクスイテック製／工業用）とした。
【００８１】
ここで、酸化鉄粉のＤ９０粒径は、６３μｍ、炭酸バリウム粉は１４μｍ、ホウ酸粉は９５３μｍ（ＳＥＭ測定）であり、他の添加元素のＤ９０粒径は、それぞれ５０μｍ以下であった。ホウ酸粉の粒径は、大きすぎると判断し、乾式法でホウ酸粉を粉砕した。
【００８２】
粉砕は、ミルシステム製インパクトミル（ＡＶＩＳ−１５０）を用いた。粉砕後のホウ酸粉の粒径は、Ｄ９０粒径が５６μｍであった（レーザー回折式粒度分布測定装置で測定）。また、酸化鉄粉に対するホウ酸粉との各Ｄ９０粒径（ホウ酸粉のＤ９０粒径／酸化鉄粉のＤ９０粒径）の比は、０．９であった。この結果、十分にホウ酸粉のＤ９０粒径が調整できていた。
【００８３】
これら原料粉を秤量し、三井三池製ＦＭミキサーで混合し、混合原料粉とした。その混合原料粉をパンペレタイザーに投入し、水を噴霧しながら球状に造粒するように凝集させて成形し、複数の混合原料粉の成形体を得た。この時の成形体の１つの大きさは、直径（最大径）で４〜３０ｍｍの範囲のものが混在していた。パンペレタイザーの底に、ホウ酸粉だけが残るようなことはなかった。次にこの成形体を、２７０℃、１４時間乾燥させた。このとき、乾燥成形体の水分量は２質量％以下であった。
【００８４】
この乾燥成形体からサンプリングを５回した。サンプリングにより得た５個のサンプルについて、それぞれ組成分析をした。組成分析は、成形体の中から１ｇをランダムに５回抜き出し、それぞれを粉砕した。そして１ｇのうちの０．１ｇを塩酸で溶解し希釈した後、ＩＣＰ（Ｉｎｄｕｃｔｉｖｅｌｙ  Ｃｏｕｐｌｅｄ  Ｐｌａｓｍａ：誘導結合プラズマ）分析法による組成分析を行った。製造された乾燥成形体全体の組成ばらつきを把握するためである。
【００８５】
その結果を以下に示す。また、５個の乾燥成形体サンプルの鉄、ホウ素、バリウムの質量％の平均、Ｂ／Ｆｅモル比の平均、各平均の標準偏差、変動係数について表１に示した。Ｂ／Ｆｅモル比は、ホウ素含有量（モル）／鉄含有量（モル）により求められる値である。また、変動係数は、ＣＶ（％）＝（σ／平均）×１００によって求められる値である。
【００８６】
ＩＣＰ分析法によれば、各乾燥成形体のサンプルの組成はそれぞれ以下のようであった。鉄で、１９．８質量％、１９．８質量％、２０．０質量％、２０．０質量％、１９．７質量％、５個の成形体のサンプルの平均は１９．８６質量％、σは０．１３、変動係数（σ／平均）０．６５％であった。
【００８７】
同様にホウ素は、４．７０質量％、４．６９質量％、４．６６質量％、４．７１質量％、４．６４質量％で、平均は４．６８質量％、σは０．０３、変動係数（σ／平均）０．６４％であった。
【００８８】
バリウムは、３３．４質量％、３３．６質量％、３３．５質量％、３３．８質量％、３３．２質量％で、平均は３３．５０質量％、σは０．２２、変動係数（σ／平均）０．６６％であった。
【００８９】
Ｂ／Ｆｅモル比は、１．２３，１．２２、１．２０、１．２２、１．２２で、平均１．２２、σは０．０１、変動係数（σ／平均）０．８２％であった。
【００９０】
次にこの乾燥成形体を溶融させた。乾燥成形体は投入パイプを用いて１２００℃の溶融炉に投入した。乾燥成型体は炉からの上昇気流によって一部が飛んでしまうことはなく、また乾燥成形体が溶融する際の発泡は少なかった。
【００９１】
白金製るつぼに乾燥成形体を入れて、溶融してかさが減ったら追加で乾燥成形体を添加する操作を繰り返し、７０ｋｇの乾燥成形体を溶融した。その後白金製るつぼの温度を１４００℃まで昇温し、乾燥成形体（磁性体原料）を完全に溶融させた上、６０分間攪拌しながら保持することで、完全に磁性体原料を溶解させ、溶湯の状態とした。
【００９２】
得られた溶湯はノズルから出湯させてガスアトマイズ法によって急冷し、非晶質のガラス体（前駆体）を形成させた。その後、前駆体を６２７℃で１時間にわたり熱処理を行い、フェライト含有前駆体を得た。フェライト含有前駆体は、６０℃に加熱した１０質量％酢酸に浸漬し、６０分保持してガラス成分を除去した。その後、純水を用いて表面に付着した酢酸を除去し、六方晶フェライト粒子を得た。
【００９３】
この原料秤量から六方晶フェライト粒子を得るまでの操作を４回繰り返した。前駆体については組成分析を行い、バッチ間の組成差を評価した。また得られた六方晶フェライトについては形状、磁気特性の評価を行った。
【００９４】
前駆体の組成分析は、前駆体０．１ｇを塩酸で溶解し、希釈した後、ＩＣＰ分析法による組成分析を行った。結果を以下に示す。また、平均、標準偏差、変動係数については、表２に示す。
【００９５】
前駆体の組成は以下の通りであった。まず鉄は、２３．０質量％、２２．９質量％、２２．８質量％、２３．０質量％、平均は２２．９３質量％、σは０．１０、変動係数（σ／平均）は０．４４％であった。
【００９６】
同様にホウ素は、５．４４質量％、５．４６質量％、５．４２質量％、５．３６質量％で、平均は５．４２質量％、σは０．０４、変動係数（σ／平均）０．７４％であった。
【００９７】
バリウムは、３８．４質量％、３８．８質量％、３８．２質量％、３８．９質量％で、平均は３８．５８質量％、σは０．３３、変動係数（σ／平均）０．８６％であった。
【００９８】
Ｂ／Ｆｅモル比は、１．２２、１．２３、１．２３、１．２０で、平均１．２２、σは０．０１、変動係数（σ／平均）０．８２％であった。
【００９９】
＜粉末磁気特性評価＞
磁性粉末をφ６ｍｍのプラスチック製容器に詰め、東英工業株式会社製のＶＳＭ装置（ＶＳＭ−Ｐ７−１５）を使用して、外部磁場７９５．８ｋＡ／ｍ（１０ｋＯｅ）で、保磁力Ｈｃ（Ｏｅ、ｋＡ／ｍ）、飽和磁化σｓ（Ａｍ２／ｋｇ）、粉体のＳＱ（角形比）、粉体のＢＳＦＤ（バルク状態におけるＳＦＤ値）を測定した。なお、ＳＦＤ値は、ＶＳＭ装置によって得られたヒステリシス曲線の微分曲線の半値幅を保磁力で規格化した値（無単位）である。それぞれの測定結果を以下に示す。また、各特性の平均、標準偏差、変動係数を表３に示す。
【０１００】
保磁力Ｈｃ（ｋＡ／ｍ）は、１９３、１９７、１９７、１９４であり、平均値（ａｖｅ）１９５．１６、標準偏差（σ）１．９８、変動係数（σ／平均）１．０１％であった。
【０１０１】
飽和磁化σｓ（Ａ・ｍ２／ｋｇ）は、４７．２、４８．０、４７．５、４７．０であり、平均値（ａｖｅ）４７．４３、標準偏差（σ）０．４３、変動係数（σ／平均）０．９１％であった。
【０１０２】
粉体のＳＱ（角形比）は、０．５１、０．５２、０．５１、０．５１であり、平均値（ａｖｅ）０．５１、標準偏差（σ）０．００、変動係数（σ／平均）０．００％であった。
【０１０３】
粉体のＢＳＦＤ（バルク状態におけるＳＦＤ値）は、０．６７、０．６１、０．６３、０．６５であり平均値（ａｖｅ）０．６４、標準偏差（σ）０．０３、変動係数（σ／平均）４．６９％であった。
【０１０４】
＜実施例２＞
実施例２において、粉砕機をイクシードミル（マキノ産業、ＥＭ−２−５．５）とした。粉砕後のホウ酸粉の粒径は、Ｄ９０粒径で４８μｍ（レーザー回折式粒度分布測定装置で測定）であった。酸化鉄粉に対するホウ酸粉とのＤ９０粒径の比（ホウ酸粉のＤ９０粒径／酸化鉄粉のＤ９０粒径）は、０．８であった。十分にホウ酸粉のＤ９０粒径が調整できていた。これ以外の条件等は実施例１と同様である。
【０１０５】
実施例１と同様に上記の原料の調整から磁気特性の評価までを４回繰返し実施した。すなわち、４バッチ行った。乾燥成形体の組成を表１、前駆体の組成を表２、磁性粉末の磁気特性を表３に示す。
【０１０６】
乾燥成形体の組成は以下のようであった。まず、鉄で、２０．４質量％、２０．２質量％、２０．５質量％、２０．６質量％、２０．６質量％で、平均は２０．４６質量％、σは０．１７、変動係数（σ／平均）０．８３％であった。
【０１０７】
同様にホウ素は、４．８１質量％、４．７６質量％、４．８４質量％、４．７８質量％、４．７２質量％で、平均は４．７８質量％、σは０．０５、変動係数（σ／平均）１．０５％であった。
【０１０８】
バリウムは、３４．０質量％、３３．８質量％、３４．２質量％、３４．４質量％、３４．２質量％で、平均は３４．１２質量％、σは０．２３、変動係数（σ／平均）０．６７％であった。
【０１０９】
Ｂ／Ｆｅモル比は、１．２２、１．２２、１．２２、１．２０、１．１８で、平均は１．２１、σは０．０２、変動係数（σ／平均）１．６５％であった。
【０１１０】
前駆体の組成は以下の通りであった。まず鉄で、２３．２質量％、２３．１質量％、２３．１質量％、２３．１質量％、平均は２３．１３質量％、σは０．０５、変動係数（σ／平均）０．２２％であった。
【０１１１】
同様にホウ素は、５．３０質量％、５．３２質量％、５．２５質量％、５．２８質量％で、平均は５．２９質量％、σは０．０３、変動係数（σ／平均）０．５７％であった。
【０１１２】
バリウムは、３８．９質量％、３９．０質量％、３８．９質量％、３８．３質量％で、平均は３８．７８質量％、σは０．３２、変動係数（σ／平均）０．８３％であった。
【０１１３】
Ｂ／Ｆｅモル比は、１．１８、１．２３、１．２３、１．２０で平均は１．２１、σは０．０２、変動係数（σ／平均）１．６５％であった。
【０１１４】
磁性粉末の磁気特性は以下のようであった。まず、保磁力Ｈｃ（ｋＡ／ｍ）は、１９５、１９５、１９６、１９３であり、平均値（ａｖｅ）１９４．８７、標準偏差（σ）１．４８、変動係数（σ／平均）０．７６％であった。
【０１１５】
飽和磁化σｓ（Ａ・ｍ２／ｋｇ）は、４８．０、４８．０、４８．０、４８．０であり、平均値（ａｖｅ）４８．００、標準偏差（σ）０．００、変動係数（σ／平均）０．００％であった。
【０１１６】
粉体のＳＱ（角形比）は、０．５１、０．５１、０．５１、０．５１であり、平均値（ａｖｅ）０．５１、標準偏差（σ）０．００、変動係数（σ／平均）０．００％であった。
【０１１７】
粉体のＢＳＦＤ（バルク状態におけるＳＦＤ値）は、０．６１、０．６０、０．６１、０．６５であり平均値（ａｖｅ）０．６２、標準偏差（σ）０．０２、変動係数（σ／平均）３．２３％であった。
【０１１８】
＜比較例１＞
実施例１において、ガラス原料であるホウ酸粉を粉砕しなかった。これ以外の条件は同様に行った。粉砕をしていないホウ酸の粒径は、Ｄ９０粒径９５３μｍであった（ＳＥＭ測定）。酸化鉄粉に対するホウ酸粉との各Ｄ９０粒径の比（ホウ酸粉のＤ９０粒径／酸化鉄粉のＤ９０粒径）は、１５．１であった。乾燥成形体の組成を表１に、前駆体の組成を表２、磁性粉の磁気特性を表３に示す。
【０１１９】
乾燥成形体らの組成は以下のようであった。まず、鉄は、１９．６質量％、１９．９質量％、１９．４質量％、１９．８質量％、１９．９質量％で、平均は１９．７２質量％、σは０．２２、変動係数（σ／平均）１．１２％であった。
【０１２０】
同様にホウ素は、４．４７質量％、４．３６質量％、４．７６質量％、４．２０質量％、４．４３質量％で、平均は４．４４質量％、σは０．２０、変動係数（σ／平均）４．５０％であった。
【０１２１】
バリウムは、３３．０質量％、３３．４質量％、３２．５質量％、３３．１質量％、３３．３質量％で、平均は３３．０６質量％、σは０．３５、変動係数（σ／平均）１．０６％であった。
【０１２２】
Ｂ／Ｆｅモル比は、１．１８、１．１３、１．２７、１．１０、１．１５で平均１．１６、σは０．０６、変動係数（σ／平均）５．１７％であった。
【０１２３】
前駆体の組成は以下の通りであった。まず鉄で、２２．９質量％、２３．１質量％、２３．２質量％、２３．１質量％、平均は２３．０８質量％、σは０．１３、変動係数（σ／平均）０．５６％であった。
【０１２４】
同様にホウ素は、５．４３質量％、５．２１質量％、５．４９質量％、５．２２質量％で、平均は５．３４質量％、σは０．１４、変動係数（σ／平均）２．６２％であった。
【０１２５】
バリウムは、３９．２質量％、３９．１質量％、３９．１質量％、３９．０質量％で、平均は３９．１０質量％、σは０．０８、変動係数（σ／平均）０．２０％であった。
【０１２６】
Ｂ／Ｆｅモル比は、１．２３、１．１７、１．１７、１．１７で、平均は１．１８、σは０．０３、変動係数（σ／平均）２．５４％であった。
【０１２７】
磁性粉末の磁気特性は以下のようであった。まず、保磁力Ｈｃ（ｋＡ／ｍ）は、１９９、１８０、２０３、１８６であり、平均値（ａｖｅ）１９２．０６、標準偏差（σ）１０．７２、変動係数（σ／平均）５．５８％であった。
【０１２８】
飽和磁化σｓ（Ａ・ｍ２／ｋｇ）は、４７．７、４５．１、４８．２、４５．８であり、平均値（ａｖｅ）４６．７０、標準偏差（σ）１．４９、変動係数（σ／平均）３．１９％であった。
【０１２９】
粉体のＳＱ（角形比）は、０．５１、０．４９、０．５１、０．５０であり、平均値（ａｖｅ）０．５０、標準偏差（σ）０．０１、変動係数（σ／平均）２．００％であった。
【０１３０】
粉体のＢＳＦＤ（バルク状態におけるＳＦＤ値）は、０．６４、０．８１、０．６２、０．７６であり平均値（ａｖｅ）０．７１、標準偏差（σ）０．０９、変動係数（σ／平均）１２．６８％であった。
【０１３１】
表１から、実施例サンプル１と実施例サンプル２は、比較例サンプルに対して、Ｆｅ、Ｂ、Ｂａとも標準偏差（σ）が小さく、ばらつきが少なくなっているのがわかる。特に、ホウ素（Ｂ）の標準偏差および変動係数は、桁違いに小さい。すなわち、実施例サンプル１および２のように、原料粉の粒度（Ｄ９０粒径）を揃えることで、複数の原料粉が混合された磁性体原料の組成比ズレを抑制し、安定して優れた磁気特性六方晶フェライト磁性体の供給が可能となった。特にホウ素（Ｂ）は、原料粉自体の粒径が大きい場合が多く、粒度調整を行うことによる組成ズレ抑制の効果は高いと言える。
【０１３２】
【表１】
2015026790.tif 000002
【０１３３】
前駆体の各元素の組成を表２に示す。乾燥成形体を溶融した結果、実施例サンプル１および２の鉄とホウ素の標準偏差はより狭くなり、平均値からの広がりはさらに少なくなっている。
【０１３４】
【表２】
2015026790.tif 000003
【０１３５】
磁性粉の磁気特性を表３に示す。実施例サンプル１および２の保磁力とσｓの標準偏差（σ）は非常に小さく、ほとんどバッチ間のばらつきのない特性の六方晶フェライト磁性粉を得ることができた。表２を参照すると、実施例サンプル１および２のＦｅとＢの組成のばらつきは、小さいものの、バリウム（Ｂａ）の組成ズレは、むしろ比較例サンプルより大きい。このことを考慮すると、六方晶フェライト磁性粉の場合、磁性粉になった時には、残っていないホウ素（Ｂ）の組成ズレを抑制することで、磁気特性のばらつきを抑制することに大変効果があることがわかる。
【０１３６】
【表３】
2015026790.tif 000004
【産業上の利用可能性】
【０１３７】
本発明のフェライト磁性粉の製造方法は、ガラス結晶化法を用いる微粉の製造に広く利用することができる。